(57)【要約】【課題】インクの吸収性・乾燥性に優れ、且つ印刷物を屋外に長期間暴露する場合にも耐水・防汚処理を必要としない溶剤系インク用インクジェット受容シートの提供。【解決手段】基材シートの少なくとも片面に、メチルメタクリレート５０〜１００重量％、およびメチルメタクリレート以外の（メタ）アクリル系またはビニル系単量体０〜５０重量％から構成され、重量平均分子量が３０万以上１００万以下のアクリル系樹脂を主成分とするインク受容層を有する溶剤系インク用インクジェット受容シート。【選択図】なし【特許請求の範囲】
【請求項１】
基材シートの少なくとも片面に、メチルメタクリレート５０〜１００重量％、およびメチルメタクリレート以外の（メタ）アクリル系またはビニル系単量体０〜５０重量％から構成され、重量平均分子量が３０万以上１００万以下のアクリル系樹脂を主成分とするインク受容層を有することを特徴とする溶剤系インク用インクジェット受容シート。
【請求項２】
アクリル系樹脂が、メチルメタクリレートと、極性基を有する（メタ）アクリル系単量体と、他の（メタ）アクリル系単量体との共重合体であることを特徴とする請求項１記載の溶剤系インク用インクジェット受容シート。
【請求項３】
アクリル系樹脂が、メチルメタクリレートと、極性基を有する（メタ）アクリル系単量体と、他の（メタ）アクリル系単量体と、不飽和二塩基酸との共重合体であることを特徴とする請求項２記載の溶剤系インク用インクジェット受容シート。
【請求項４】
他の（メタ）アクリル系単量体の一部が、炭素数３〜１２のアルキル基を有する（メタ）アクリル系単量体であることを特徴とする請求項２または３記載の溶剤系インク用インクジェット受容シート。
【請求項５】
他の（メタ）アクリル系単量体の一部が、脂肪族環を有する（メタ）アクリル系単量体である請求項２ないし４いずれか記載の溶剤系インク用インクジェット受容シート。
【請求項６】
極性基が水酸基であることを特徴とする請求項２ないし５いずれか記載の溶剤系インク用インクジェット受容シート。
【発明の詳細な説明】
【０００１】
【発明の属する技術分野】
本発明は、溶剤系インクを用いたインクジェット記録に用いられるインクジェット受容シートに関する。
【０００２】
【従来の技術】
近年、インクジェットプリンターの高解像度、高濃度、高速化に伴い、さまざまな分野でインクジェット記録方式による印刷が行われるようになってきた。例えば、デジタルカメラで撮影した写真の出力や印刷の校正刷り等の屋内で使用するものから、ポスターや看板等屋外で使用するものまで用途は様々である。
ところで、現在インクジェット記録に用いられているインクの着色成分は、染料と顔料の２つに大別できる。
染料インクを用いた場合、インクの発色が良いというメリットがあるものの、インクの耐水性が悪い、色が経時で変化する等の問題を有しているため、印刷物の長期保存や屋外での使用には不向きである。
【０００３】
一方、顔料インクを用いた場合、インクの発色という面で染料インクに劣るものの、近年の顔料分散技術の向上により染料インク並の発色が可能となりつつあり、さらに耐候性の良い顔料を使用することにより、長期保存や屋外耐候性に優れた印刷物の作成が可能である。
そのため、インクジェット記録用インク、特に屋外看板・広告に用いられるインクは、染料インクから顔料インクへと変わりつつある。
また、インクジェット記録に用いられている顔料インクの液状媒体は、水系媒体と溶剤系（非水系）媒体の２つに大別できる。
【０００４】
水系顔料インクは、成分の大半が水である為、インクジェットプリンターのヘッドが詰まることが少ない、臭気が無く扱い易いという特徴を有している。しかし、インク自体が水溶性であるため、印刷物を屋外で使用する際には、インクが雨や汚染物質等で濡れてにじまないように、印刷済みのインクジェット受容シート上に耐水・防汚処理を施さなければならない。耐水・防汚処理方法としては、例えば、厚みが数μｍ〜数１０μｍの軟質塩化ビニルフィルムやポリエチレンテレフタレート等の材料を使用した透明粘着フィルムを印刷済みのインクジェット受容シート上に貼る方法、液体状の耐水性の樹脂を印刷済みのインクジェット用受容シート上に数μｍ塗布する方法等が挙げられる。
【０００５】
一方、溶剤系（非水系）顔料インクは、プリンターのヘッドに詰まりやすい、臭気がある等の問題は有るが、水系インクに比べてインク自体の耐水性が優れている。
そして、従来の溶剤系（非水系）インク用インクジェット受容シートには、インクの吸収性向上を目的として、炭酸カルシウムやカオリン等の無機フィラーを含むインク受容層が形成されている（例えば、特許文献１〜２参照。）。
【０００６】
【特許文献１】
特開２００１−２６０５２４号公報
【特許文献２】
特開２００１−２６０５２５号公報
【０００７】
【発明が解決しようとする課題】
しかし、従来の溶剤系（非水系）インク用のインクジェット受容シートは、無機フィラーと無機フィラーの隙間、あるいは無機フィラー中に水や汚れが付着しやすく、インクジェット受容シート自体が、充分な耐水性を有していなかった。そのため、印刷物を屋外で使用する際、本来、耐水・防汚処理が不要である溶剤系（非水系）顔料インクを使用しているにも関わらず、印刷済みのインクジェット受容シート上に耐水・防汚処理を施さなければならなかった。
そこで、本発明は、インクの吸収性・乾燥性に優れ、且つ印刷物を屋外に長期間暴露する場合にも耐水・防汚処理を必要としない溶剤系インク用インクジェット受容シートの提供を目的とする。
【０００８】
【課題を解決するための手段】
本発明における溶剤系インク用インクジェット受容シートは、メチルメタクリレート５０〜１００重量％、およびメチルメタクリレート以外の（メタ）アクリル系またはビニル系単量体０〜５０重量％から構成され、重量平均分子量が３０万以上１００万以下のアクリル系樹脂を主成分とするインク受理層を設けることにより、溶剤系インクの吸収性、および印刷物の耐水性・防汚性を両立させたものである。
すなわち、本発明における溶剤系インク用インクジェット受容シートは、基材シートの少なくとも片面に、メチルメタクリレート５０〜１００重量％、およびメチルメタクリレート以外の（メタ）アクリル系またはビニル系単量体０〜５０重量％から構成され、重量平均分子量が３０万以上１００万以下のアクリル系樹脂を主成分とするインク受理層を有する溶剤系インク用インクジェット受容シートである。
【０００９】
【発明の実施の形態】
インク受容層に用いられるアクリル系樹脂は、メチルメタクリレート５０〜１００重量％、およびメチルメタクリレート以外の（メタ）アクリル系またはビニル系単量体０〜５０重量％から構成される、重量平均分子量が３０万以上１００万以下のアクリル系樹脂である。このアクリル系樹脂は、溶剤系インクに対して溶解もしくは膨潤するため、このアクリル系樹脂を主成分とするインク受容層を有するインクジェット受容シートには、溶剤系インクを用いて鮮明な画像を印刷することができる。なお、アクリル系樹脂を主成分とするインク受容層とは、インク受容層中の前記アクリル系樹脂の比率が、インク受容層を構成する固形分を基準として、５０〜１００重量％であることを意味する。
【００１０】
アクリル樹脂を構成するメチルメタクリレートの比率が、単量体の全量を基準として５０重量％より少ないアクリル系樹脂を用いる場合には、インク受容層の耐候性、溶剤系インクの吸収性が劣る。
また、アクリル系樹脂のポリスチレン換算の重量平均分子量は３０万以上１００万以下であり、好ましくは４０万以上６０万以下である。重量平均分子量が１００万を越えるアクリル系樹脂を用いる場合には、溶剤系インクの吸収が悪く、鮮明な画像が得られない。また、３０万未満のアクリル系樹脂を用いる場合には、インク受容層のインク乾燥性が低下し、得られる受容シートの耐薬品性、耐候性も低下する。
【００１１】
アクリル系樹脂としては、インク受容層と溶剤系インクとの相溶性が向上し、良好な印刷適性を有する受容シートが得られることから、メチルメタクリレートと、極性基を有する（メタ）アクリル系単量体と、他の（メタ）アクリル系単量体との共重合体、またはメチルメタクリレートと、極性基を有する（メタ）アクリル系単量体と、他の（メタ）アクリル系単量体と、不飽和二塩基酸との共重合体を用いることが好ましい。
【００１２】
極性基を有する（メタ）アクリル系単量体中の極性基としては、例えば、水酸基、アミノ基、カルボキシル基等が挙げられるが、アクリル系樹脂の安定性および印刷適性の面で、水酸基が好ましい。
水酸基を有する（メタ）アクリル系単量体としては、例えば、２−ヒドロキシエチル（メタ）アクリレート、１−ヒドロキシプロピル（メタ）アクリレート、２−ヒドロキシプロピル（メタ）アクリレート、４−ヒドロキシブチル（メタ）アクリレート、ポリエチレングリコールモノ（メタ）アクリレート、ポリプロピレングリコールモノ（メタ）アクリレート、ポリテトラメチレングリコールモノ（メタ）アクリレート等が挙げられる。
【００１３】
アミノ基を有する（メタ）アクリル系単量体としては、例えば、メチルアミノエチル（メタ）アクリレート、エチルアミノエチル（メタ）アクリレート、ブチルアミノエチル（メタ）アクリレート、ｔ−ブチルアミノエチル（メタ）アクリレート等のモノアルキルアミノアルキル（メタ）アクリレート、Ｎ，Ｎ−ジメチルアミノエチル（メタ）アクリレート、Ｎ，Ｎ−ジエチルアミノ（メタ）アクリレート、Ｎ，Ｎ−ジブチルアミノエチル（メタ）アクリレート等のＮ，Ｎ−ジアルキルアミノアルキル（メタ）アクリレート等が挙げられる。
カルボキシル基を有する（メタ）アクリル系単量体としては、例えば、アクリル酸、メタクリル酸等が挙げられる。
【００１４】
極性基を有する（メタ）アクリル系単量体は、要求性能に応じて、１種、または２種以上を混合して用いることができる。また、アクリル系樹脂中の極性基を有する（メタ）アクリル系単量体の比率は、単量体の全量を基準として０．１〜３９重量％であることが好ましく、１〜２０重量％であることがより好ましい。極性基を有する（メタ）アクリル系単量体の比率が３９重量％を越える場合には、得られるアクリル系樹脂の安定性が低下し、０．１重量％未満の場合には、インク受容層のインク吸収性が不充分となる。
【００１５】
また、不飽和二塩基酸としては、例えば、マレイン酸、無水マレイン酸、フマル酸、メサコン酸、シトラコン酸、イタコン酸、クロトン酸、ジフェニルメタン−ジ−γ−ケトクロトン酸等が挙げられる。
不飽和二塩基酸は、要求性能に応じて、１種、または２種以上を混合して用いることができる。また、アクリル系樹脂中の不飽和二塩基酸の比率は、単量体の全量を基準として０．０１〜３０重量％であることが好ましく、０．０５〜１０重量％であることがより好まし。不飽和二塩基酸の比率が３０重量％を越える場合には、得られるアクリル系樹脂の安定性が低下し、０．０１重量％未満の場合には、インク受容層のインク吸収性が不充分となる。
【００１６】
他の（メタ）アクリル系単量体は、メチルメタクリレートおよび極性基を有する（メタ）アクリル系単量体以外の（メタ）アクリル系単量体であり、公知の（メタ）アクリル系単量体を用いることができる。
特に、他の（メタ）アクリル系単量体の一部を、炭素数３〜１２のアルキル基を有する（メタ）アクリル系単量体としたアクリル系樹脂を用いる場合には、インク受容層と溶剤系インクとの相溶性が向上し、インク吸収性の良好なインク受容層を得ることができるため好ましい。
【００１７】
炭素数３〜１２のアルキル基を有する（メタ）アクリル系単量体としては、例えば、ブチル（メタ）アクリレート、ペンチル（メタ）アクリレート、ヘキシル（メタ）アクリレート、ヘプチル（メタ）アクリレート、オクチル（メタ）アクリレート、ノニル（メタ）アクリレート、デシル（メタ）アクリレート、２−エチルヘキシル（メタ）アクリレート、ラウリル（メタ）アクリレート等のアルキル（メタ）アクリレートが挙げられる。
【００１８】
炭素数３〜１２のアルキル基を有する（メタ）アクリル系単量体は、要求性能に応じて、１種、または２種以上を混合して用いることができる。また、アクリル系樹脂中の炭素数３〜１２のアルキル基を有する（メタ）アクリル系単量体の比率は、単量体の全量を基準として１０〜４９重量％であることが好ましく、２０〜４０重量％であることがより好ましい。炭素数３〜１２のアルキル基を有する（メタ）アクリル系単量体の比率が４９重量％を越える場合には、得られる受容シートのインク乾燥性が低下し、１０重量％未満の場合には、得られる受容シートのインク吸収性が低下する場合がある。
【００１９】
また、他の（メタ）アクリル系単量体単量体の一部を、脂肪族環を有する（メタ）アクリル系単量体としたアクリル系樹脂を用いる場合には、インク乾燥性の良好なインク受容層を得ることができる。
脂肪族環を有する（メタ）アクリル系単量体としては、例えば、シクロヘキシル（メタ）アクリレート、ジシクロペンテニル（メタ）アクリレート、ジシクロペンタニル（メタ）アクリレート、ジシクロペンタニルオキシエチル（メタ）アクリレート、ジシクロペンタニルオキシプロピル（メタ）アクリレート、トリシクロペンタニル（メタ）アクリレート、トリシクロペンタニルオキシエチル（メタ）アクリレート、イソボルニル（メタ）アクリレート等の脂肪族環を有するアルキル（メタ）アクリレート等が挙げられる。
【００２０】
脂肪族環を有する（メタ）アクリル系単量体は、要求性能に応じて、１種、または２種以上を混合して用いることができる。アクリル系樹脂全単量体中の、脂肪族環を有する（メタ）アクリル系単量体の比率は、単量体の全量を基準として０．５〜３９重量％であることが好ましく、５〜３０重量％であることがより好ましい。脂肪族環を有する（メタ）アクリル系単量体の比率が３９重量％を越える場合には、得られる受容シートのインク吸収性が低下し、０．５重量％未満の場合には、インク受容層のインク乾燥性が低下する。
【００２１】
上記炭素数３〜１２のアルキル基を有する（メタ）アクリル系単量体および脂肪族環を有する（メタ）アクリル系単量体以外の他の（メタ）アクリル系単量体としては、例えば、メチルアクリレート、エチル（メタ）アクリレート、ベンジル（メタ）アクリレート等が挙げられる。
また、メチルメタクリレート以外のビニル系単量体としては、例えば、スチレン、メチルスチレン、エチルスチレン等の芳香族ビニル単量体等が挙げられる。これらの（メタ）アクリル系またはビニル系単量体は、要求性能に応じて、１種、または２種以上を混合して用いることができる。
【００２２】
アクリル系樹脂は、公知の方法、例えば、溶液重合で得ることができる。溶剤としては、メタノール、エタノール、プロパノール、ブタノール、エチレングリコールメチルエーテル、ジエチレングリコールメチルエーテルなどのアルコール類、アセトン、メチルエチルケトン、メチルイソブチルケトン、シクロヘキサノンなどのケトン類、テトラヒドロフラン、ジオキサン、エチレングリコールジメチルエーテル、ジエチレングリコールジメチルエーテルなどのエーテル類、ヘキサン、ヘプタン、オクタンなどの炭化水素類、ベンゼン、トルエン、キシレン、クメンなどの芳香族類、酢酸エチル、酢酸ブチルなどのエステル類などの使用が可能である。溶剤は、２種以上を混合して使用してもよい。
【００２３】
合成時の単量体の仕込み濃度は、０〜８０重量％が好ましい。
重合開始剤としては、過酸化物またはアゾ化合物、例えば、過酸化ベンゾイル、アゾイソブチルバレノニトリル、アゾビスイソブチロニトリル、ジｔ−ブチルペルオキシド、ｔ−ブチルペルベンゾエート、ｔ−ブチルペルオクトエート、クメンヒドロキシペルオキシド等を使用することができ、重合温度は、５０〜２００℃、特に７０〜１４０℃が好ましい。
【００２４】
インク受容層は、前記アクリル系樹脂を主成分とするが、溶剤系インクの吸収性を上げる目的で、アクリル系樹脂以外の樹脂、例えばウレタン系樹脂、ポリエステル系樹脂を含有させても構わない。これらの樹脂としては、公知のものを使用することができる。アクリル系樹脂以外の樹脂の比率は、アクリル系樹脂の重量を基準として１〜４０重量％の範囲であることが好ましく５〜２５重量％であることがより好ましい。
【００２５】
また、インク受容層には、本発明による効果を妨げない範囲で、ブロッキング防止、カーリング防止、表面光沢の調整、耐候性の向上、インキ滴の濡れ性の改善等を目的として、紫外線吸収剤、蛍光増白剤等の蛍光染料、着色染料、増粘剤、レベリング剤、クレーター防止剤、沈降防止剤、酸化防止剤、難燃剤、ワックス、熱安定剤等の各種の添加剤を添加してもよい。
【００２６】
インク受容層を設ける基材シートとしては、例えば、上質紙、グラシン紙、コート紙等の一般的な紙、ポリエチレンテレフタレート、ポリエチレンナフタレート、ポリフッ化ビニル、ポリフッ化ビニリデン、硬質ポリ塩化ビニル、ポリ塩化ビニリデン、ナイロン、ポリイミド、ポリスチレン、ポリビニルアルコール、エチレン・ビニルアルコール共重合体、ポリカーボネート、ポリアクリロニトリル、ポリブテン、軟質ポリ塩化ビニル、ポリフッ化ビニリデン、ポリエチレン、ポリプロピレン、ポリウレタン、エチレン酢酸ビニル共重合体、ポリ酢酸ビニル等のプラスチックシートを挙げることができる。また、各種の不織布、合成紙、またはこれらを組み合わせた複合シート等も基材シートとして用いることができる。但し、基材シート表面の表面自由エネルギーは２０〜６０ｍＮ／ｍの範囲であることが好ましく、密着性を改善するために基材シートの表面にコロナ処理、プラズマ処理、または基材シートとの密着性に優れた樹脂によるコーティング処理をしてもよい。
【００２７】
インク受容層は、基材シートの少なくとも片面に、インク受容層を構成する前記アクリル系樹脂、他の樹脂、添加剤、溶剤等を含むコーティング材を種々のコーティング方式で塗布することにより形成することができる。コーティング方式としては、例えばスプレー、スピンコーター、ダイコーター、グラビアコーター、ナイフコーター、ディップコーター、コンマコーター等が挙げられる。
インク受容層の乾燥膜厚は、５〜１００μｍであることが好ましく、１０〜５０μｍであることがより好ましい。
【００２８】
本発明におけるインクジェット受容シートは、溶剤系インクを用いたインクジェット記録に用いられる。
溶剤系インクとは、着色剤と他の成分、例えば顔料の分散性の向上、ヘッドの目詰まり防止、粘度調整等の目的で用いられる樹脂等を有機溶剤に溶解して得られたものをいう。
【００２９】
溶剤系インクに用いられる着色剤としては、例えば、キナクリドン系、アンスラキノン系、ペリレン系、ペリノン系、ジケトピロロピロール系、イソインドリノン系、縮合アゾ系、ベンズイミダゾロン系、モノアゾ系、不溶性アゾ系、ナフトール系、フラバンスロン系、アンスラピリミジン系、キノフタロン系、ピランスロン系、ピラゾロン系、チオインジゴ系、アンスアンスロン系、ジオキサジン系、フタロシアニン系、インダンスロン系等の有機顔料や、ニッケルジオキシンイエロー、銅アゾメチンイエロー等の金属錯体、酸化チタン、酸化鉄、酸化亜鉛等の金属酸化物、硫酸バリウム、炭酸カルシウムなどの金属塩、カーボンブラック、雲母などの無機顔料、アルミニウムなどの金属微粉やマイカ微粉等が挙げられる。
着色剤は、インクの全量を基準として好ましくは０．５〜１５重量％、より好ましくは１〜１０重量％の割合でインク中に配合される。
【００３０】
溶剤系インクに用いられる溶剤は、ヘッドの乾燥・目詰まりなどの防止のため、アルコール類、エーテル類、エステル類、およびケトン類からなる群から選ばれる少なくとも１種の有機溶剤であって、沸点１００〜２５０℃のものが好ましく、沸点１２０〜２２０℃のものがより好ましい。
アルコール類としては、例えば、エチレングリコール、トリエチレングリコール、テトラエチレングリコール、プロピレングリコール、ジプロピレングリコール等が挙げられる。
【００３１】
エーテル類としては、例えば、エチレングリコールモノ（メチル、エチル、ブチル、フェニル、ベンジル、エチルヘキシル）エーテル、エチレングリコールジ（メチル、エチル、ブチル）エーテル、ジエチレングリコール  モノ（メチル、エチル、ブチル）エーテル、ジエチレングリコールジ（メチル、エチル、ブチル）エーテル、プロピレングリコールモノ（メチル、エチル、ブチル）エーテル、ジプロピレングリコールモノ（メチル、エチル）エーテル、トリプロピレングリコールモノメチルエーテル等が挙げられる。
【００３２】
エステル類としては、例えば、エチレングリコールモノ（メチル、エチル、ブチル）エーテルアセテート、エチレングリコールジ（メチル、エチル、ブチル）エーテルアセテート、ジエチレングリコールモノ（メチル、エチル、ブチル）エーテルアセテート、ジエチレングリコールジ（メチル、エチル、ブチル）エーテルアセテート、プロピレングリコールモノ（メチル、エチル、ブチル）エーテルアセテート、ジプロピレングリコールモノ（メチル、エチル）エーテルアセテート、トリプロピレングリコールモノメチルエーテルアセテート、２−（メトキシ、エトキシ、ブトキシ）エチルアセテート、２−エチルヘキシルアセテート、フタル酸ジメチル、フタル酸ジエチル、乳酸ブチル等が挙げられる。
ケトン類としては、シクロヘキサノン等が挙げられる。
【００３３】
【実施例】
以下、実施例により、本発明を詳細に説明する。なお、実施例中の部および％は、すべて重量部および重量％を示している。また、得られたアクリル系樹脂のポリスチレン換算の重量平均分子量は、ゲルパーミネーションクロマトグラフィー装置を用いて測定した。
【００３４】
（合成例ａ−１〜ａ−１０）
冷却管、撹拌装置、温度計、窒素導入管を備えた４つ口フラスコに、表１に示すメチルメタクリレート、極性基を有する（メタ）アクリル系単量体、不飽和二塩基酸、他の（メタ）アクリル系単量体またはビニル系単量体および溶剤を表１に示す配合比（重量比）に基づいて仕込み、窒素雰囲気下で撹拌しながら８０℃まで昇温し、アゾビスイソブチロニトリルを表１に示す配合比（重量比）に基づいて加えた。その後２時間おきに、最初に加えたアゾビスイソブチロニトリルと同量のアゾビスイソブチロニトリルを、計５回加えながら、計１２時間重合反応を行い、アクリル系樹脂溶液を得た。得られたアクリル系樹脂の重量平均分子量（Ｍｗ）、ガラス転移温度（Ｔｇ）を表１に示す。
【００３５】
【表１】
2004291561.tif 000002
【００３６】
ＭＭＡ：メチルメタクリレート
ＢＭＡ：ｎ−ブチルメタクリレート
ＨＥＭＡ：２−ヒドロキシエチルメタクリレート
ＨＢＡ：４−ヒドロキシブチルアクリレート
ＨＭＡ：ｎ−ヘキシルメタクリレート
ＥＨＭＡ：２−エチルヘキシルメタクリレート
５１３Ｍ：ジシクロペンタニルメタクリレート
ＩＢＸ：イソボルニルメタクリレート
ＭＡＨ：無水マレイン酸
ＳＴ：スチレン
Ｔｏｌ：トルエン
ＥｔＡｃ：酢酸エチル
ＡＩＢＮ：アゾビスイソブチロニトリル
【００３７】
（実施例１〜８および比較例１〜２）
合成例ａ−１〜ａ−１０で得られたアクリル系樹脂溶液を乾燥膜厚が３０μｍになるように、Ｂ４サイズの軟質塩化ビニルシート上に塗工してインクジェット受容シートを得た。
実施例１〜８および比較例１〜２で得られたインクジェット受容シートを、Ｙｅｌｌｏｗ，Ｍａｇｅｎｔａ，Ｃｙａｎ，Ｂｌａｃｋの溶剤系インクを用いたインクジェットプリンター（Ｒｏｌａｎｄ社製：ＳＣ−５００）を用いて、３ｃｍ×３ｃｍサイズの４色の画像を印刷し、印刷部分の乾燥性、インクの吸収性、耐水性をそれぞれ評価した。
【００３８】
乾燥性については、印刷５分後に印刷表面を綿棒で擦ることで評価した。インクの吸収性については、印刷５分後にインクの境界部分のにじみを目視にて評価した。耐水性に関しては、印刷した部分を１週間水中に浸漬させたものと、印刷直後の印刷物とを目視にて比較した。各評価は、◎：非常に良い  ○：使用上問題が無い  △：やや悪い  ×：非常に悪い  の４段階で行った。これらの結果を表２にまとめる。表２の結果より、本発明におけるインクジェット受容シートは、溶剤系インクの吸収性、耐水性、乾燥性に優れることが確認できた。
【００３９】
【表２】
2004291561.tif 000003
【００４０】
【発明の効果】
本発明により、溶剤系インクに対して、良好なインク吸収性、耐水性、乾燥性を兼ね備えるインクジェット受容シートが得られるようになった。